(57)【要約】【課題】配合物用硬化剤を提供する。【解決手段】式Ｒ1Ｎ＝ＣＲ2Ｒ3［式中、Ｒ1はＨであり、Ｒ2は、Ｈ、ＮＨ2、およびＮＲ4Ｒ5からなる群から選択され、Ｒ3は、Ｐｈ、ＳＯ2Ｈ、ＮＲ6Ｒ7、２−ピリジン、およびＣＨ2ＣＯＮＨ2からなる群から選択され、Ｒ4はＨであり、Ｒ5は、Ｐｈ、ＮＨ2、およびＣＮからなる群から選択され、Ｒ6は、Ｈ、ＮＨＰｈ、ＣＣＯＮＨ2、Ｃ1〜Ｃ8の直鎖アルキル基、およびＣ1〜Ｃ8の分枝アルキル基からなる群から選択され、かつＲ7は、Ｐｈ、ＣＯＯＣ（ＣＨ3）3、ＮＨ2、ＣＨ2ＣＯＯＨ、ＣＳＮＨ2、ＣＮＨＮＨ3+Ｃｌ-、ｐ−フェニルＣＮ、ＣＯＰｈ、【化１】2017061681.tif 000013からなる群から選択される］の硬化剤を用いて、フルオロエラストマーを硬化させる。【選択図】なし【特許請求の範囲】
【請求項１】
Ａ．フルオロエラストマーであって、
（１）１種または複数種の不飽和フッ素化オレフィンと、
（２）フルオロビニルエーテル、不飽和フッ素化オレフィン、不飽和オレフィン、およびこれらの組合せからなる群から選択される、（１）とは異なる１種または複数種の不飽和フッ素化オレフィンコモノマーと、
（３）ニトリル含有フッ素化オレフィンおよびニトリル含有フッ素化ビニルエーテルからなる群から選択される１種または複数種の硬化部位モノマーと
の共重合単位を含むフルオロエラストマーと、
Ｂ．０．１〜１０モルパーセントの、式（Ｉ）：
Ｒ1Ｎ＝ＣＲ2Ｒ3    （Ｉ）
［式中、
Ｒ1はＨであり、
Ｒ2は、Ｈ、ＮＨ2、およびＮＲ4Ｒ5からなる群から選択され、
Ｒ3は、Ｐｈ、ＳＯ2Ｈ、ＮＲ6Ｒ7、２−ピリジン、およびＣＨ2ＣＯＮＨ2からなる群から選択され、
Ｒ4はＨであり、
Ｒ5は、Ｐｈ、ＮＨ2、およびＣＮからなる群から選択され、
Ｒ6は、Ｈ、ＮＨＰｈ、ＣＣＯＮＨ2、Ｃ1〜Ｃ8の直鎖アルキル基、およびＣ1〜Ｃ8の分枝アルキル基からなる群から選択され、かつ
Ｒ7は、Ｐｈ、ＣＯＯＣ（ＣＨ3）3、ＮＨ2、ＣＨ2ＣＯＯＨ、ＣＳＮＨ2、ＣＮＨＮＨ3+Ｃｌ-、ｐ−フェニルＣＮ、ＣＯＰｈ、
【化１】
2017061681.tif 000010
からなる群から選択される］
の少なくとも１種の硬化剤と
を含む、配合物。
【請求項２】
硬化剤Ｂとは異なる０．１〜５ｐｈｒの硬化剤Ｃをさらに含む、請求項１に記載の配合物。
【請求項３】
前記不飽和フッ素化オレフィン（Ａ）（１）が、テトラフルオロエチレン、ヘキサフルオロプロピレン、１，１−ジフルオロエチレン；１，１，２−トリフルオロエチレン；１−フルオロエチレン、およびこれらの組合せからなる群から選択される、請求項１に記載の配合物。
【請求項４】
前記不飽和フッ素化オレフィン（Ａ）（１）が、テトラフルオロエチレン、ヘキサフルオロプロピレン、１，１−ジフルオロエチレン；１，１，２−トリフルオロエチレン；１−フルオロエチレン、およびこれらの組合せからなる群から選択される、請求項２に記載の配合物。
【請求項５】
前記不飽和フッ素化オレフィンコモノマー（Ａ）（２）が、パーフルオロ（メチルビニル）エーテル、ヘキサフルオロプロピレン、パーフルオロ（プロピルビニル）エーテル、およびこれらの組合せからなる群から選択される、請求項３に記載の配合物。
【請求項６】
前記不飽和フッ素化オレフィンコモノマー（Ａ）（２）が、パーフルオロ（メチルビニル）エーテル、ヘキサフルオロプロピレン、パーフルオロ（プロピルビニル）エーテル、およびこれらの組合せからなる群から選択される、請求項４に記載の配合物。
【請求項７】
前記硬化剤Ｂが、アミジノアミジンＨＣｌ、Ｎ’，Ｎ’’−ジアミノアミジン；フェニルオキソアミノアミジン、３−（５−フェニル−４Ｈ−１，２，４−トリアゾリル）アミジン、１Ｈ−ピロリルアミジン、ベンゾイミダゾリルアミジン、アミノチオキソアミジン；アミノカルボニルメチルアミジンＨＣｌ、Ｎ−アミノアミジンビカーボネート、Ｎ’’−１Ｈ−ピラゾリル−Ｎ’−ｔ−ブトキシカルボニルアミジン、２−ピリジルアミジンＨＣｌ、スルフィノアミジン、およびこれらの組合せから選択される、請求項１に記載の配合物。
【請求項８】
前記硬化剤Ｂが、アミジノアミジンＨＣｌ、Ｎ’，Ｎ’’−ジアミノアミジン；フェニルオキソアミノアミジン、３−（５−フェニル−４Ｈ−１，２，４−トリアゾリル）アミジン、１Ｈ−ピロリルアミジン、ベンゾイミダゾリルアミジン、アミノチオキソアミジン；アミノカルボニルメチルアミジンＨＣｌ、Ｎ−アミノアミジンビカーボネート、Ｎ’’−１Ｈ−ピラゾリル−Ｎ’−ｔ−ブトキシカルボニルアミジン、２−ピリジルアミジンＨＣｌ、スルフィノアミジン、およびこれらの組合せから選択される、請求項５に記載の配合物。
【請求項９】
過フッ素化されていないフッ素含有エラストマー、微細粉末、カーボンブラック、安定剤、可塑剤、潤滑剤、加工助剤、およびこれらの組合せを含む群から選択される少なくとも１種の充填剤をさらに含む、請求項８に記載の配合物。
【請求項１０】
前記硬化剤Ｃが、有機錫硬化剤、ビス（アミノフェノール）硬化剤、ビス（アミノチオフェノール）硬化剤、テトラアミン硬化剤、トリアミン硬化剤、ジアミン硬化剤、およびこれらの組合せからなる群から選択される、請求項２に記載の配合物。
【請求項１１】
前記硬化剤Ｂが、アミジノアミジンＨＣｌ、Ｎ’，Ｎ’’−ジアミノアミジン；フェニルオキソアミノアミジン、３−（５−フェニル−４Ｈ−１，２，４−トリアゾリル）アミジン、１Ｈ−ピロリルアミジン、ベンゾイミダゾリルアミジン、アミノチオキソアミジン；アミノカルボニルメチルアミジンＨＣｌ、Ｎ−アミノアミジンビカーボネート、Ｎ’’−１Ｈ−ピラゾリル−Ｎ’−ｔ−ブトキシカルボニルアミジン、２−ピリジルアミジンＨＣｌ、スルフィノアミジン、およびこれらの組合せから選択される、請求項２に記載の配合物。
【請求項１２】
前記硬化剤Ｂが、アミジノアミジンＨＣｌ、Ｎ’，Ｎ’’−ジアミノアミジン；フェニルオキソアミノアミジン、３−（５−フェニル−４Ｈ−１，２，４−トリアゾリル）アミジン、１Ｈ−ピロリルアミジン、ベンゾイミダゾリルアミジン、アミノチオキソアミジン；アミノカルボニルメチルアミジンＨＣｌ、Ｎ−アミノアミジンビカーボネート、Ｎ’’−１Ｈ−ピラゾリル−Ｎ’−ｔ−ブトキシカルボニルアミジン、２−ピリジルアミジンＨＣｌ、スルフィノアミジン、およびこれらの組合せから選択される、請求項１０に記載の配合物。
【請求項１３】
前記硬化剤Ｂが、アミジノアミジンＨＣｌ、Ｎ’，Ｎ’’−ジアミノアミジン；フェニルオキソアミノアミジン、３−（５−フェニル−４Ｈ−１，２，４−トリアゾリル）アミジン、１Ｈ−ピロリルアミジン、ベンゾイミダゾリルアミジン、アミノチオキソアミジン；アミノカルボニルメチルアミジンＨＣｌ、Ｎ−アミノアミジンビカーボネート、Ｎ’’−１Ｈ−ピラゾリル−Ｎ’−ｔ−ブトキシカルボニルアミジン、２−ピリジルアミジンＨＣｌ、スルフィノアミジン、およびこれらの組合せからなる群から選択される、請求項６に記載の配合物。
【請求項１４】
過フッ素化されていないフッ素含有エラストマー、微細粉末、カーボンブラック、安定剤、可塑剤、潤滑剤、加工助剤、およびこれらの組合せを含む群から選択される少なくとも１種の充填剤をさらに含む、請求項１３に記載の配合物。
【請求項１５】
Ａ．フルオロエラストマーであって、
（１）１種または複数種の不飽和フッ素化オレフィンと、
（２）パーフルオロ（アルキルビニル）エーテル、パーフルオロ（アルコキシビニル）エーテル、フルオロ（アルキルビニル）エーテル、フルオロ（アルコキシビニル）エーテル、およびこれらの組合せからなる群から選択される１種または複数種のフルオロビニルエーテルと、
（３）ニトリル含有フッ素化オレフィンおよびニトリル含有フッ素化ビニルエーテルからなる群から選択される１種または複数種の硬化部位モノマーと
の共重合単位を含むフルオロエラストマーと、
Ｂ．０．１〜１０重量パーセントの、式（Ｉ）：
Ｒ1Ｎ＝ＣＲ2Ｒ3    （Ｉ）
［式中、
Ｒ1はＨであり、
Ｒ2は、Ｈ、ＮＨ2、およびＮＲ4Ｒ5からなる群から選択され、
Ｒ3は、Ｐｈ、ＳＯ2Ｈ、ＮＲ6Ｒ7、２−ピリジン、およびＣＨ2ＣＯＮＨ2からなる群から選択され、
Ｒ4はＨであり、
Ｒ5は、Ｐｈ、ＮＨ2、およびＣＮからなる群から選択され、
Ｒ6は、Ｈ、ＮＨＰｈ、ＣＣＯＮＨ2、Ｃ1〜Ｃ8の直鎖アルキル基、およびＣ1〜Ｃ8の分枝アルキル基からなる群から選択され、かつ
Ｒ7は、Ｐｈ、ＣＯＯＣ（ＣＨ3）3、ＮＨ2、ＣＨ2ＣＯＯＨ、ＣＳＮＨ2、ＣＮＨＮＨ3+Ｃｌ-、ｐ−フェニルＣＮ、ＣＯＰｈ、
【化２】
2017061681.tif 000011
からなる群から選択される］
の硬化剤とを、硬化の前に含有していた硬化配合物を含む、物品。
【請求項１６】
硬化剤Ｂとは異なる０．１〜５ｐｈｒの硬化剤Ｃを、硬化の前に、前記硬化配合物がさらに含有していた、請求項１５に記載の物品。
【請求項１７】
ガスケット、チューブ、シール、およびＯリングの形態である、請求項１５に記載の物品。
【請求項１８】
ガスケット、チューブ、シール、およびＯリングの形態である、請求項１６に記載の物品。
【請求項１９】
フルオロエラストマーＡを、式（Ｉ）
Ｒ1Ｎ＝ＣＲ2Ｒ3    （Ｉ）
の少なくとも１種の硬化剤Ｂによって硬化させるステップであって、
前記フルオロエラストマーＡが、
（１）１種または複数種の不飽和フッ素化オレフィンと、
（２）フルオロビニルエーテル、不飽和フッ素化オレフィン、不飽和オレフィン、およびこれらの組合せからなる群から選択される、（１）とは異なる１種または複数種の不飽和フッ素化オレフィンコモノマーと、
（３）ニトリル含有フッ素化オレフィンおよびニトリル含有フッ素化ビニルエーテルからなる群から選択される１種または複数種の硬化部位モノマーと
の共重合単位を含み、ならびに、
Ｒ1はＨであり、
Ｒ2は、Ｈ、ＮＨ2、およびＮＲ4Ｒ5からなる群から選択され、
Ｒ3は、Ｐｈ、ＳＯ2Ｈ、ＮＲ6Ｒ7、２−ピリジン、およびＣＨ2ＣＯＮＨ2からなる群から選択され、
Ｒ4はＨであり、
Ｒ5は、ＮＨ2、およびＣＮからなる群から選択され、
Ｒ6は、Ｈ、ＮＨＰｈ、ＣＣＯＮＨ2、Ｃ1〜Ｃ8の直鎖アルキル基、およびＣ1〜Ｃ8の分枝アルキル基からなる群から選択され、かつ
Ｒ7は、Ｐｈ、ＣＯＯＣ（ＣＨ3）3、ＮＨ2、ＣＨ2ＣＯＯＨ、ＣＳＮＨ2、ＣＮＨＮＨ3+Ｃｌ-、ｐ−フェニルＣＮ、ＣＯＰｈ、
【化３】
2017061681.tif 000012
からなる群から選択される、
フルオロエラストマーＡを硬化させるステップを含む、方法。
【請求項２０】
フルオロエラストマーＡが、硬化剤Ｂとは異なる０．１〜５ｐｈｒの硬化剤Ｃをさらに含む、請求項１９に記載の方法。
【請求項２１】
前記不飽和フッ素化オレフィンＡ（１）が、テトラフルオロエチレン、ヘキサフルオロプロピレン、１，１−ジフルオロエチレン；１，１，２−トリフルオロエチレン；１−フルオロエチレン、およびこれらの組合せからなる群から選択される、請求項１９に記載の方法。
【請求項２２】
前記不飽和フッ素化オレフィンＡ（１）が、テトラフルオロエチレン、ヘキサフルオロプロピレン、１，１−ジフルオロエチレン；１，１，２−トリフルオロエチレン；１−フルオロエチレン、およびこれらの組合せからなる群から選択される、請求項２０に記載の方法。
【請求項２３】
前記不飽和フッ素化オレフィンコモノマーＡ（２）が、パーフルオロ（メチルビニル）エーテル、ヘキサフルオロプロピレン、パーフルオロ（プロピルビニル）エーテル、およびこれらの組合せからなる群から選択され、かつ硬化剤Ｂが、アミジノアミジンＨＣｌ、Ｎ’，Ｎ’’−ジアミノアミジン；フェニルオキソアミノアミジン、３−（５−フェニル−４Ｈ−１，２，４−トリアゾリル）アミジン、１Ｈ−ピロリルアミジン、ベンゾイミダゾリルアミジン、アミノチオキソアミジン；アミノカルボニルメチルアミジンＨＣｌ、Ｎ−アミノアミジンビカーボネート、Ｎ’’−１Ｈ−ピラゾリル−Ｎ’−ｔ−ブトキシカルボニルアミジン、２−ピリジルアミジンＨＣｌ、スルフィノアミジン、およびこれらの組合せからなる群から選択される、請求項２１に記載の方法。
【請求項２４】
前記不飽和フッ素化オレフィンコモノマーＡ（２）が、パーフルオロ（メチルビニル）エーテル、ヘキサフルオロプロピレン、パーフルオロ（プロピルビニル）エーテル、およびこれらの組合せからなる群から選択され、硬化剤Ｂが、アミジノアミジンＨＣｌ、Ｎ’，Ｎ’’−ジアミノアミジン；フェニルオキソアミノアミジン、３−（５−フェニル−４Ｈ−１，２，４−トリアゾリル）アミジン、１Ｈ−ピロリルアミジン、ベンゾイミダゾリルアミジン、アミノチオキソアミジン；アミノカルボニルメチルアミジンＨＣｌ、Ｎ−アミノアミジンビカーボネート、Ｎ’’−１Ｈ−ピラゾリル−Ｎ’−ｔ−ブトキシカルボニルアミジン、２−ピリジルアミジンＨＣｌ、スルフィノアミジン、およびこれらの組合せからなる群から選択される、請求項２２に記載の方法。
【発明の詳細な説明】
【技術分野】
【０００１】
本明細書では、配合物（硬化性組成物とも呼ばれる）（特に、パーフルオロエラストマーを含んでいる配合物が含まれる）で用いるための硬化剤、およびそうした配合物を硬化して得られる物品について記載する。
【背景技術】
【０００２】
フルオロエラストマーを含んでいるエラストマー配合物は、商業分野で際立った成功を成し遂げてきた。それらは、過酷な環境、特に、高温や浸食性のある化学薬品にさらされている間でも使用できるからである。例えば、そうした配合物は、航空機エンジンの熱い区画または他の区画におけるシールで、石油掘削装置で、さらに高温で操作される工業設備のシーリング部品として使用される。
【０００３】
硬化エラストマー配合物の特性は、主としてこうした配合物のポリマー主鎖の主要部分を構成する共重合モノマーが安定していて不活性であることから得られる。そのようなモノマーとしては、テトラフルオロエチレンおよびパーフルオロ（アルキルビニル）エーテルがある。ゴム状弾性を十分に発揮させるためには、エラストマー配合物は、通常は架橋させる（すなわち、加硫処理するかまたは硬化させる）。この目的のため、わずかな割合の硬化部位モノマーをモノマー（フッ素化されているか、過フッ素化されているかにかかわりなく）と共重合させる。架橋されると、硬化部位モノマーは硬化剤と反応して、物品の形態として架橋エラストマー物質（ｃｒｏｓｓｌｉｎｋｅｄ  ｅｌａｓｔｏｍｅｒ  ｅｎｔｉｔｙ）を形成する。
【０００４】
少なくとも１つのニトリル基を含んでいる硬化部位モノマー（例えば、パーフルオロ−８−シアノ−５−メチル−３，６−ジオキサ−１−オクテン）を使用でき、そうした硬化部位モノマーを含んでいる組成物は、（特許文献１）の第１０〜１６欄（本明細書に援用する）に記載されている。
【先行技術文献】
【特許文献】
【０００５】
【特許文献１】米国特許第７，９９９，０４９号明細書
【特許文献２】米国特許第５，５６５，５１２号明細書
【特許文献３】米国特許第６，２８１，２９６号明細書
【特許文献４】米国特許第５，５５４，６８０号明細書
【特許文献５】米国特許第５，７８９，４８９号明細書
【発明の概要】
【発明が解決しようとする課題】
【０００６】
（特許文献２）は、配合物用の硬化剤として、有機酸または無機酸のアンモニウム塩を開示している。そうした硬化剤は、配合物に完全には溶けないことがある。
【０００７】
（特許文献３）は、ニトリル含有フルオロエラストマー用の硬化剤として、アンモニアを発生することができる成分を開示している。こうしたアンモニア発生成分の中には、ニトリル含有フルオロエラストマーと混ぜた場合に、完全には溶解できないものもある。
【課題を解決するための手段】
【０００８】
本明細書では、硬化の際にアンモニアを発生する要素を含まない、こうした配合物用の硬化剤について記載する。また本明細書では、本明細書に記載する配合物を含む物品、ならびにその物品の製造方法についても記載する。
【発明を実施するための形態】
【０００９】
略号
本明細書の説明および請求項は、以下に示す略号および定義によって解釈されるべきである。
「ｈ」、「ｈｒｓ」は、時間を表す。
「％」は、パーセントという用語を表す。
「モル％」は、モルパーセントを表す。
「重量％」は、重量パーセントを表す。
「部」は、重量部を表す。
「ｐｈｒ」は、フルオロエラストマー（ゴム）１００部当たりの部数を表す。当業者は、この計量用語を理解し、使用している。例えば、フルオロエラストマー１００部当たりの成分３部は、３ｐｈｒと書く。本明細書に記載のこれらの配合物、方法、および物品では、ｐｈｒは、１００部のフルオロエラストマーＡに対するものである。
「ｇ」はグラムを表す。
「Ｐｈ」はフェニル環を表す。
【００１０】
定義
本明細書で使用される冠詞の「１つの（ａ）」は、１つおよび複数を表し、必ずしも指示対象の名詞を単数の文法カテゴリーに限定するわけではない。
【００１１】
本明細書で使用される「約」および「またはそのくらい」という用語は、量または値を修飾するために用いられている場合、請求項に挙げられているかまたは本明細書に記載されている正確な量または値よりも大きいかまたは小さい、量または値の近似を表す。近似の正確な値は、当業者が正確な値の適切な近似として認めるであろうものによって定められる。本明細書で使用されるこの用語は、類似値（請求項に正確に挙げられておらず、または本明細書に記載されてもいない）でも、請求項に挙げられているかまたは本明細書に記載されているものと同等の結果または効果をもたらすことができるということを伝えている。当業者は、その類似値によって、受け入れられる仕方で結果または効果がもたらされると認めるであろう。
【００１２】
本明細書で使用される「物品」という用語は、完成していないかまたは完成した商品、物、物体、または要素、あるいは完成していないかまたは完成した商品、物、または物体の特徴を表す。本明細書で使用される「物品」という用語は、物品がまだ完成していない場合、完成した物品になるためにさらに処理されるであろう、形、形状、配置を有する任意の商品、物、物体、要素、デバイスなどを表しうる。物品が完成していない場合、「プリフォーム」という用語は、完成されるためにその一部がさらに処理されるであろう、その形、形状、配置を表しうる。本明細書で使用される「物品」という用語は、物品が完成されている場合、物質全体またはその一部をさらに処理しなくても、特定の用途／目的に適している、ある形、形状、配置の、商品、物、物体、要素、デバイスなどを表す。
【００１３】
物品は、１種または複数種の要素またはサブアセンブリー（どちらも、部分的に完成され、さらに処理されることになるもの）またはアセンブリーを、他の要素／サブアセンブリーと一緒に含むことができる（それらは、完成した物品を一緒になって含むことになる）。さらに、本明細書で使用される「物品」という用語は、物品の仕組みまたは配置を表しうる。
【００１４】
本明細書で使用される「含む（ｃｏｍｐｒｉｓｅｓ）」、「含む（ｃｏｍｐｒｉｓｉｎｇ）」、「含む（ｉｎｃｌｕｄｅｓ）」、「含む（ｉｎｃｌｕｄｉｎｇ）」、「有する（ｈａｓ）」、「有する（ｈａｖｉｎｇ）」、またはそれらの他のいずれの変化形も、非排他的な包含を表す。例えば、一式の要素を含む方法、方式、物品、または装置は、その一式の要素しか含まないわけではなく、明確に挙げられていない他の要素または固有の要素も含みうる。さらに、逆のことを特に述べていない限り、「または」は、包含的な「または」であり、排他的な「または」ではない。例えば、ＡまたはＢという条件は、以下のいずれによって満たされる：Ａが正しく（または存在し）かつＢが誤りである（または存在しない）、Ａが誤りであり（または存在せず）かつＢが正しい（または存在する）、さらにＡおよびＢの両方が正しい（または存在する）。
【００１５】
本明細書で使用される「含む（ｃｏｍｐｒｉｓｅｓ）」、「含む（ｃｏｍｐｒｉｓｉｎｇ）」、「含む（ｉｎｃｌｕｄｅｓ）」、「含む（ｉｎｃｌｕｄｉｎｇ）」、「有する（ｈａｓ）」、「有する（ｈａｖｉｎｇ）」、「から本質的になる（ｃｏｎｓｉｓｔｉｎｇ  ｅｓｓｅｎｔｉａｌｌｙ  ｏｆ）」および「からなる（ｃｏｎｓｉｓｔｉｎｇ  ｏｆ）」またはそれらの他のいずれの変化形も、非排他的な包含または排他的な包含のいずれかを表しうる。
【００１６】
これらの用語が、より排他的な包含（ｍｏｒｅ  ｅｘｃｌｕｓｉｖｅ  ｉｎｃｌｕｓｉｏｎ）を表す場合、こうした用語により、請求項の範囲は、記載された発明の新規要素に実質的に影響を与える挙げられた材料またはステップに限定される。
【００１７】
こうした用語が、完全排他的包含（ｗｈｏｌｌｙ  ｅｘｃｌｕｓｉｖｅ  ｉｎｃｌｕｓｉｏｎ）を表す場合、こうした用語により、請求項に明確に挙げられていないどんな要素もステップも成分も排除される。
【００１８】
本明細書で使用されている分子またはポリマーを記述する用語は、ＩＵＰＡＣ  Ｃｏｍｐｅｎｄｉｕｍ  ｏｆ  Ｃｈｅｍｉｃａｌ  Ｔｅｒｍｉｎｏｌｏｇｙ＿ｖｅｒｓｉｏｎ  ２．１５（Ｉｎｔｅｒｎａｔｉｏｎａｌ  Ｕｎｉｏｎ  ｏｆ  Ｐｕｒｅ  ａｎｄ  Ａｐｐｌｉｅｄ  Ｃｈｅｍｉｓｔｒｙ）（２００９年９月７日）の用語に従っている。
【００１９】
本明細書で使用される「不飽和フッ素化オレフィン」という用語は、少なくとも１つの不飽和二重結合を含み、かつ少なくとも１個のフッ素原子を含む、直鎖、分枝、または環状の炭化水素構造体を表す。
【００２０】
本明細書で使用される、「アルキル」という用語は、直鎖、分枝、または環状の炭化水素構造体およびそれらの組合せを表す。アルキルは、芳香族の構造体を含まない。直鎖アルキル基の例としては、メチル、エチル、プロピル、ブチル、ペンチル、およびヘキシルの各基を含む。分枝アルキル基としては、例えば、ｓ−およびｔ−ブチル、およびイソプロピルの各基を含む。環状炭化水素基としては、シクロプロピル、シクロペンチル、シクロヘキシル、シクロブチル、およびシクロオクチルの各基を含む。
【００２１】
本明細書で使用される「不飽和フッ素化オレフィン」という用語は、少なくとも１つの不飽和二重結合を含み、かつ少なくとも１個のフッ素原子を含む、直鎖、分枝、または環状の炭素構造体を表す。
【００２２】
本明細書で使用される「アルコキシ」または「アルコキシル」という用語は、単結合によって酸素原子に結合しているアルキル基を表す。酸素原子の他の結合は炭素原子につながっている。例としては、メトキシ、エトキシ、プロポキシ、イソプロポキシ、シクロプロピルオキシ、およびシクロヘキシルオキシを含む。
【００２３】
本明細書で使用される「硬化剤Ｂとは異なる硬化剤Ｃ」という用語は、硬化剤Ｂと同じ化学構造を有していない硬化剤Ｃを表す。
【００２４】
本明細書で使用される「配合物」という用語は、硬化可能な組成物（すなわち、硬化性組成物）、ならびに少なくともフルオロエラストマーと硬化剤とを含む、化学物質（ｃｈｅｍｉｃａｌ  ｅｎｔｉｔｉｅｓ）の混合物を表す。化学物質の混合物は、硬化されたものでも、また化学物質の混合物の硬化を引き起こして硬化させるような処理条件にさらされたものでもない。
【００２５】
本明細書で使用される、「フルオロ」という接頭語は、化学物質名の前に接頭語として置かれる場合、少なくとも１個のフッ素原子を有する化学物質を表す。以下の名称で例示される通りである：フルオロエラストマー、パーフルオロエラストマー、フルオロビニル、およびパーフルオロビニルエーテル。接頭語「フルオロ」は、化学物質名の前に接頭語として置かれる場合、特に「パーフルオロ」化学物質を含む。したがって、接頭語「フルオロ」は、化学物質名の前に来る場合、「フルオロ」の物質および「パーフルオロ」の物質の両方を指す。
【００２６】
本明細書で使用される「硬化（ｃｕｒｅｄ）」という用語は、フルオロエラストマーを含んでいたもので、フルオロエラストマー分子が十分に架橋されるようにする条件（すなわち、硬化条件）にさらされて得られた物質に関係した言葉である。その条件にさらされた結果として、得られた物質は、再加工、成形、押出しを行って別のものにすることができない形態または形状または配置または構造を持つ。すなわち、フルオロエラストマーを含んでいた得られた物質が硬化条件にさらされて硬化されたなら、その物質は、実質的に異なる形態または形状または配置または構造となるように再び硬化させることはできない。
【００２７】
本明細書で使用される「硬化させる（ｃｕｒｉｎｇ）」、「硬化（ｃｕｒｅｄ）」という用語は、配合物（本明細書では硬化性組成物）のそうした処理を表し、それにより、再加工、成形、または押出しを行って別のものにすることができない形態または形状または配置または構造となる物質が得られる。そのような処理は、「硬化のプロセス／処理」を表し、硬化プロセスを開始させるために配合物をある特定の条件にさらすことが必要となる（そのような条件を硬化条件と呼ぶ）。
【００２８】
硬化プロセスの結果得られた物質は、「硬化」物質、すなわち、上に定義した物品である。分かりやすく言うと、硬化により、配合物が、ある形態または形状または配置または構造の物品となる。本明細書に記載の配合物の硬化物品としては、Ｏリング、シール、およびガスケットがあるが、これらに限定されない。
【００２９】
「硬化させる」、「硬化」という用語には、配合物の処理のいろいろ異なる度合いが明らかに含まれ、結果として、得られた物質は、再加工、成形、または押出しをして異なるものにすることができず、かつ硬化の結果として、ある特定の物理的性質を示しうる、形態または形状または配置または構造を持つ。
【００３０】
この段階になるように、こうした配合物は、最初に硬化されて、再加工不能な形態、形状などを実現する（本明細書では、このことを「硬化」と呼んでいる）。硬化配合物は、更なる硬化条件に更にさらすことができ、それにより、更なる後続の硬化が行われる。そのような更なる硬化条件は、本明細書では、「硬化」または「後硬化」と呼ぶことがあり、呼び方はまちまちである。すなわち、「硬化させる」、「硬化」という用語は、初期硬化の生成物質をもたらす初期硬化プロセスを表すと共に、特に、初期硬化の生成物質とは異なる物質特性または物理的性質を有しうる（または有し得ない）後続硬化の生成物質をもたらす、後続硬化プロセスも表す。
【００３１】
範囲および好ましい変形形態
本明細書に明示的に述べられているどんな範囲も、特に明確な断りがなければ、その端点を含む。量、濃度、あるいは他の値またはパラメータを範囲として述べている場合、それにより、可能な範囲の上限および可能な範囲の下限から作られる可能な全範囲が具体的に開示されていることになり、範囲のそのような上限および下限のペアが本明細書に明示的に開示されているかどうかとは無関係である。本明細書に記載の配合物、方法および物品は、説明の中で範囲を明示する際に開示されている特定の値に限定されない。
【００３２】
本明細書に具体的に記載した方法、配合物および物品について、材料、化学物質、方法、ステップ、値、及び／または範囲などによって本明細書に開示した任意の変形形態は、（好ましいものとして示されているかどうかに関わりなく）、材料、方法、ステップ、値、範囲などの任意の可能な組合せを含むことを意図している。請求項の正確かつ十分な裏付けとなるようにするため、開示されている組合せはいずれも、本明細書に記載の方法、配合物、および物品の好ましい変形形態である。
【００３３】
この説明において、本明細書に記載の任意の化学種（式（Ｉ）の硬化剤を含む）の化学名に関して、命名法の間違いまたは誤植があった場合、化学名よりも化学構造が優先される。また、もし本明細書に記載の任意の化学種の化学構造に誤りがあった場合、説明が意図していると当業者が見なす化学種の化学構造が優先される。
【００３４】
概要
本明細書では、本明細書に記載の配合物の硬化剤について記載する。また本明細書では、硬化前にそのような配合物を含んでいた、硬化された物品についても記載する。さらに、本明細書に記載の配合物を硬化させる方法についても記載する。
【００３５】
さらに具体的には、本明細書の記載の配合物は、
Ａ．フルオロエラストマーであって、
（１）１種または複数種の不飽和フッ素化オレフィンと、
（２）フルオロビニルエーテル、不飽和フッ素化オレフィン、不飽和オレフィン、およびこれらの組合せからなる群から選択される、（１）とは異なる１種または複数種の不飽和フッ素化オレフィンコモノマーと、
（３）ニトリル含有フッ素化オレフィンおよびニトリル含有フッ素化ビニルエーテルからなる群から選択される１種または複数種の硬化部位モノマーと
の共重合単位を含むフルオロエラストマーと、
Ｂ．０．１〜１０部の、式（Ｉ）：
Ｒ1Ｎ＝ＣＲ2Ｒ3   （Ｉ）
［式中、
Ｒ1はＨであり、
Ｒ2は、Ｈ、ＮＨ2、およびＮＲ4Ｒ5からなる群から選択され、
Ｒ3は、Ｐｈ、ＳＯ2Ｈ、ＮＲ6Ｒ7、２−ピリジン、およびＣＨ2ＣＯＮＨ2からなる群から選択され、
Ｒ4はＨであり、
Ｒ5は、Ｐｈ、ＮＨ2、およびＣＮからなる群から選択され、
Ｒ6は、Ｈ、ＮＨＰｈ、ＣＣＯＮＨ2、Ｃ1〜Ｃ8の直鎖アルキル基、およびＣ1〜Ｃ8の分枝アルキル基からなる群から選択され、かつ
Ｒ7は、Ｐｈ、ＣＯＯＣ（ＣＨ3）3、ＮＨ2、ＣＨ2ＣＯＯＨ、ＣＳＮＨ2、ＣＮＨＮＨ3+Ｃｌ-、ｐ−フェニルＣＮ、ＣＯＰｈ、
【００３６】
【化１】
2017061681.tif 000002
からなる群から選択される］
の硬化剤とを含む。
【００３７】
さらに具体的には、本明細書に記載の物品は、
Ａ．フルオロエラストマーであって、
（１）１種または複数種の不飽和フッ素化オレフィンと、
（２）フルオロビニルエーテル、不飽和フッ素化オレフィン、不飽和オレフィン、およびこれらの組合せからなる群から選択される、（１）とは異なる１種または複数種の不飽和フッ素化オレフィンコモノマーと、
（３）ニトリル含有フッ素化オレフィンおよびニトリル含有フッ素化ビニルエーテルからなる群から選択される１種または複数種の硬化部位モノマーと
の共重合単位を含むフルオロエラストマーと、
Ｂ．０．１〜１０部の、式（Ｉ）：
Ｒ1Ｎ＝ＣＲ2Ｒ3    （Ｉ）
［式中、
Ｒ1はＨであり、
Ｒ2は、Ｈ、ＮＨ2、およびＮＲ4Ｒ5からなる群から選択され、
Ｒ3は、Ｐｈ、ＳＯ2Ｈ、ＮＲ6Ｒ7、２−ピリジン、およびＣＨ2ＣＯＮＨ2からなる群から選択され、
Ｒ4はＨであり、
Ｒ5は、Ｐｈ、ＮＨ2、およびＣＮからなる群から選択され、
Ｒ6は、Ｈ、ＮＨＰｈ、ＣＣＯＮＨ2、Ｃ1〜Ｃ8の直鎖アルキル基、およびＣ1〜Ｃ8の分枝アルキル基からなる群から選択され、かつ
Ｒ7は、Ｐｈ、ＣＯＯＣ（ＣＨ3）3、ＮＨ2、ＣＨ2ＣＯＯＨ、ＣＳＮＨ2、ＣＮＨＮＨ3+Ｃｌ-、ｐ−フェニルＣＮ、ＣＯＰｈ、
【００３８】
【化２】
2017061681.tif 000003
【００３９】
からなる群から選択される］
の硬化剤とを、硬化の前に含有した硬化配合物を含む。
【００４０】
本明細書に記載の方法は、フルオロエラストマーＡを含む配合物を、式（Ｉ）
Ｒ1Ｎ＝ＣＲ2Ｒ3    （Ｉ）
の少なくとも１種の硬化剤Ｂによって硬化させるステップであって、
フルオロエラストマーＡが、
（１）１種または複数種の不飽和フッ素化オレフィンと、
（２）フルオロビニルエーテル、不飽和フッ素化オレフィン、不飽和オレフィン、およびこれらの組合せからなる群から選択される、（１）とは異なる１種または複数種の不飽和フッ素化オレフィンコモノマーと、
（３）ニトリル含有フッ素化オレフィンおよびニトリル含有フッ素化ビニルエーテルからなる群から選択される１種または複数種の硬化部位モノマーと
の共重合単位を含み、
Ｒ1はＨであり、
Ｒ2は、Ｈ、ＮＨ2、およびＮＲ4Ｒ5からなる群から選択され、
Ｒ3は、Ｐｈ、ＳＯ2Ｈ、ＮＲ6Ｒ7、２−ピリジン、およびＣＨ2ＣＯＮＨ2からなる群から選択され、
Ｒ4はＨであり、
Ｒ5は、Ｐｈ、ＮＨ2、およびＣＮからなる群から選択され、
Ｒ6は、Ｈ、ＮＨＰｈ、ＣＣＯＮＨ2、Ｃ1〜Ｃ8の直鎖アルキル基、およびＣ1〜Ｃ8の分枝アルキル基からなる群から選択され、かつ
Ｒ7は、Ｐｈ、ＣＯＯＣ（ＣＨ3）3、ＮＨ2、ＣＨ2ＣＯＯＨ、ＣＳＮＨ2、ＣＮＨＮＨ3+Ｃｌ-、ｐ−フェニルＣＮ、ＣＯＰｈ、
【００４１】
【化３】
2017061681.tif 000004
【００４２】
からなる群から選択される、フルオロエラストマーＡを含む配合物を硬化させるステップを含む。
【００４３】
本明細書に記載の配合物、物品、および配合物の硬化方法における変形形態では、以下の要素のいずれかまたは以下の要素の任意の組合せを、特に含めるかまたは除外することができる。すなわち、本明細書に記載され請求項に列挙されている配合物、物品および方法は、この段落にリストされている特定の要素またはこうした特定要素の任意の組合せを含むかまたは除外するよう変えることができることを特に意図している。
−  配合物は、硬化剤Ｂとは異なる硬化剤Ｃを含むことができ、かつ／または
−  硬化剤Ｃの部数は、０．１〜５部の範囲であってよく、かつ／または
−  硬化剤Ｃは、有機錫硬化剤、ビス（アミノフェノール）硬化剤、ビス（アミノチオフェノール）硬化剤、テトラアミン硬化剤、トリアミン硬化剤、ジアミン硬化剤、およびこれらの硬化剤の組合せからなる群から選択することができ、かつ／または
−  不飽和フッ素化オレフィンＡ（１）は、テトラフルオロエチレン、ヘキサフルオロプロピレン、１，１−ジフルオロエチレン；１，１，２−トリフルオロエチレン；１−フルオロエチレン、およびこれらの組合せからなる群から選択することができ、かつ／または
−  不飽和フッ素化オレフィンコモノマーＡ（２）は、パーフルオロ（メチルビニル）エーテル、ヘキサフルオロプロピレン、パーフルオロ（プロピルビニル）エーテル、およびこれらの組合せからなる群から選択することができ、かつ／または
−  硬化剤Ｂは、アミジノアミジンＨＣｌ、Ｎ’，Ｎ’’−ジアミノアミジン；フェニルオキソアミノアミジン、３−（５−フェニル−４Ｈ−１，２，４−トリアゾリル）アミジン、１Ｈ−ピロリルアミジン、ベンゾイミダゾリルアミジン、アミノチオキソアミジン；アミノカルボニルメチルアミジンＨＣｌ、Ｎ−アミノアミジンビカーボネート（Ｎ−ａｍｉｎｏａｍｉｄｉｎｅ  ｂｉｃａｒｂｏｎａｔｅ）、Ｎ’’−１Ｈ−ピラゾリル−Ｎ’−ｔ−ブトキシカルボニルアミジン、２−ピリジルアミジンＨＣｌ、スルフィノアミジン、およびこれらの組合せからなる群から選択することができ、かつ／または
−  こうした配合物は、少なくとも１種の充填剤をさらに含むことができ、かつ／または
−  少なくとも１種の充填剤は、過フッ素化されていない（ｎｏｎｐｅｒｆｌｕｏｒｏ）フッ素含有エラストマー、微細粉末、カーボンブラック、安定剤、可塑剤、潤滑剤、加工助剤、およびこれらの組合せを含む群から選択することができる。
【００４４】
本明細書に記載の硬化剤は、本明細書に記載の配合物を硬化させることができる。ある材料が硬化剤として働く能力を測定する１つの方法は、そうした配合物のトルクの増大を、配合物を硬化条件にさらしているときに、経時的に測定することである。特に、本明細書に記載の配合物は、トルク値（ＭＨ）が、硬化条件にさらす前のそうした配合物の初期トルク値（ＭＬ）よりも、少なくとも０．５ｄＮｍ、好ましくは１．０ｄＮｍ、より好ましくは２ｄＮｍ大きい。
【００４５】
本明細書に記載の硬化剤は、硬化条件にさらされるそうした配合物のトルク値を、硬化条件にさらされない同一配合物の初期トルク値より、少なくとも５０パーセント、好ましくは少なくとも１００パーセント、より好ましくは少なくとも１５０パーセント増大させることができる。
【００４６】
配合物
Ａ）フルオロエラストマー
本明細書に記載のフルオロエラストマーＡは、フッ素化または過フッ素化されていてよく、少なくとも以下の３種類の共重合モノマー単位を含むことができる：Ａ（１）約２５〜７４．９モルパーセントの１種または複数種の不飽和フッ素化オレフィン；Ａ（２）不飽和フッ素化オレフィンＡ（１）とは異なり、かつフルオロビニルエーテル、不飽和フッ素化オレフィン、不飽和オレフィン、およびこれらの組合せからなる群から選択される、約２５〜７４．９モルパーセントの１種または複数種の不飽和フッ素化オレフィンコモノマー；およびＡ（３）ニトリル含有フッ素化オレフィン、ニトリル含有フッ素化ビニルエーテル、またはこれらの組合せからなる群から選択される、約０．１〜１０モルパーセントの１種または複数種の硬化部位モノマー（ここで、Ａ（１）、（２）、および（３）のそれぞれのモルパーセントは、フルオロエラストマーＡ中のＡ（１）、（２）、および（３）の全モルパーセントに対するものである）。
【００４７】
本明細書に記載のフルオロエラストマーＡは、重合の際に様々な開始剤または連鎖移動剤を使用した結果として生じるさまざまな末端基の任意のものを含みうる。末端基の非限定的な例としては、スルホネート、スルホン酸、カルボキシレート、カルボン酸、カルボキサミド、ジフルオロメチル基、トリフルオロビニル基、または過フッ素化されたアルキル基が含まれる。
【００４８】
Ａ（１）不飽和フッ素化オレフィン
不飽和フッ素化オレフィンＡ（１）としては、少なくとも１個のフッ素原子を含む不飽和モノマー、好ましくは少なくとも２個のフッ素原子を含む不飽和モノマー、もっとも好ましくは過フッ素化されているモノマーが含まれる。不飽和フッ素化オレフィンの例としては、テトラフルオロエチレン（Ｃ2Ｆ4）、ヘキサフルオロプロピレン、１，１−ジフルオロエチレン；１，１，２−トリフルオロエチレン；１−フルオロエチレン、およびこれらの組合せが含まれる。不飽和フッ素化オレフィンＡ（１）の濃度は、フルオロエラストマーＡ中のモノマー単位の全モル数の２５〜７４．９モルパーセントの範囲であってよい。
【００４９】
Ａ）（２）不飽和フッ素化オレフィンコモノマー
不飽和フッ素化オレフィンコモノマーＡ（２）（不飽和フッ素化オレフィンＡ（１）とは異なるもの）は、フルオロビニルエーテル、不飽和フッ素化オレフィン、不飽和オレフィン、およびこれらの組合せからなる群から選択される。
【００５０】
フルオロエラストマーＡの製造に用いられるフルオロビニルエーテルの例としては、パーフルオロ（アルキルビニル）エーテル（ＰＡＶＥ）、パーフルオロ（アルコキシビニル）エーテル、フルオロ（アルキルビニル）エーテル、フルオロ（アルコキシビニル）エーテル、およびこれらの組合せが含まれる。本明細書に記載の配合物を製造するのに使用できる適切な過フッ素化されている（アルキルビニル）エーテルとしては、式（ＩＩ）〜（ＶＩ）に示されるものが含まれる。
ＣＦ2＝ＣＦＯ（Ｒf’Ｏ）n（Ｒf’’Ｏ）mＲf    （ＩＩ）
［式中、Ｒf’およびＲf’’は、２〜６個の炭素原子の異なる直鎖または分枝のパーフルオロアルキレン基であり、ｍおよびｎは独立に０〜１０であり、さらにＲfは１〜６個の炭素原子のパーフルオロアルキル基である］。
【００５１】
パーフルオロ（アルキルビニル）エーテルの更なる例として、式（ＩＩＩ）の組成物がある。
ＣＦ2＝ＣＦＯ（ＣＦ2ＣＦＸＯ）nＲf    （ＩＩＩ）
［式中、ＸはＦまたはＣＦ3であり、ｎは０〜５であり、Ｒfは１〜６個の炭素原子のパーフルオロアルキル基である］。好ましくは、ｎは０または１であり、Ｒfは１〜３個の炭素原子を含む。そのような過フッ素化されている（アルキルビニル）エーテルの例としては、パーフルオロ（メチルビニル）エーテルおよびパーフルオロ（プロピルビニル）エーテルが含まれる。
【００５２】
フルオロエラストマー（Ａ）を製造するための他のパーフルオロ（アルキルビニル）エーテルモノマーとしては、式（ＩＶ）、（Ｖ）、および（ＶＩ）のモノマーが含まれる。
ＣＦ2＝ＣＦＯ［（ＣＦ2）mＣＦ2ＣＦＺＯ］nＲf    （ＩＶ）
［式中、Ｒfは、１〜６個の炭素原子を有するパーフルオロアルキル基であり、ｍ＝０または１、ｎ＝０〜５、およびＺ＝ＦまたはＣＦ3である］；
ＣＦ2＝ＣＦＯ［（ＣＦ2ＣＦＣＦ3Ｏ）n（ＣＦ2ＣＦ2ＣＦ2Ｏ）m（ＣＦ2）p］ＣxＦ2x+1    （Ｖ）
［式中、ｍおよびｎ＝１〜１０、ｐ＝０〜３、およびｘ＝１〜５である］（この部類の特定の実施形態としては、ｎ＝０〜１、ｍ＝０〜１、およびｘ＝１であるモノマーが含まれる）；および
ＣＦ2＝ＣＦＯＣＦ2ＣＦ（ＣＦ3）Ｏ（ＣＦ2Ｏ）mＣnＦ2n+1    （ＶＩ）
［式中、ｎ＝１〜５、ｍ＝１〜３であり、好ましくは、ｎ＝１である）］。
【００５３】
パーフルオロ（アルキルビニル）エーテルの例としては、パーフルオロメチルビニルエーテル、パーフルオロプロピルビニルエーテル、およびパーフルオロエチルビニルエーテルが含まれる。パーフルオロ（アルコキシビニル）エーテルの例としては、パーフルオロメトキシビニルエーテル、パーフルオロプロポキシビニルエーテル、およびパーフルオロエトキシビニルエーテルが含まれる。
【００５４】
不飽和フッ素化オレフィンの例としては、テトラフルオロエチレン（Ｃ2Ｆ4）；ヘキサフルオロプロピレン；１，１−ジフルオロエチレン；１，１，２−トリフルオロエチレン；１−フルオロエチレン；１−フルオロプロピレン；１，１−ジフルオロプロピレン；１，１，３−トリフルオロプロピレン；１，１，３，３，３−ペンタフルオロプロピレン；およびこれらの組合せが含まれる。不飽和オレフィンの例としては、エチレン、プロピレン、１−ブテン、２−ブテン、およびこれらの組合せが含まれる。フルオロビニルエーテルと不飽和フッ素化オレフィンと不飽和オレフィンとの組合せを使用してもよい。
【００５５】
フルオロエラストマーＡ中の不飽和フッ素化オレフィンコモノマーの濃度は、フルオロエラストマーＡ中のモノマー単位の全モルパーセントに対して、２５〜７４．９モルパーセント、好ましくは３０〜６５モルパーセント、より好ましくは４５〜５５モルパーセントの範囲である。
【００５６】
Ａ（３）硬化部位モノマー
フルオロエラストマーＡは、１種または複数種の硬化部位モノマー（３）の共重合単位を、一般には、フルオロエラストマーＡの製造に使用される重合可能モノマー単位の全モルパーセントに対して、０．１〜１０モルパーセント、好ましくは０．３から１．５モルパーセントの間の量さらに含む。複数種の硬化部位モノマーが存在してもよいが、少なくとも１つのニトリル置換基を含む硬化部位モノマーが好ましい。適切な硬化部位モノマーとしては、ニトリル含有フッ素化オレフィンおよびニトリル含有フッ素化ビニルエーテルを含むが、これらに限定されない。有用なニトリル含有硬化部位モノマーとしては、式（ＶＩＩ）〜（ＸＩ）のものが含まれる。
ＣＦ2＝ＣＦ−Ｏ（ＣＦ2）n−ＣＮ    （ＶＩＩ）
［式中、ｎ＝２〜１２、好ましくは２〜６である］；
ＣＦ2＝ＣＦ−Ｏ［ＣＦ2−ＣＦＣＦ3−Ｏ］n−ＣＦ2−ＣＦＣＦ3−ＣＮ    （ＶＩＩＩ）
［式中、ｎ＝０〜４、好ましくは０〜２である］；
ＣＦ2＝ＣＦ−［ＯＣＦ2ＣＦＣＦ3］x−Ｏ−（ＣＦ2）n−ＣＮ    （ＩＸ）
［式中、ｘ＝１〜２、およびｎ＝１〜４である］；および
ＣＦ2＝ＣＦ−Ｏ−（ＣＦ2）n−Ｏ−ＣＦ（ＣＦ3）ＣＮ    （Ｘ）
［式中、ｎ＝２〜４である］。
【００５７】
好ましくは、式（ＩＸ）のモノマーを硬化部位モノマーとして使用する。特に好ましい硬化部位モノマーとしては、ニトリル基およびトリフルオロビニルエーテル基を有する過フッ素化されているポリエーテルが含まれる。最も好ましい硬化部位モノマーは、パーフルオロ（８−シアノ−５−メチル−３，６−ジオキサ−１−オクテン）（８−ＣＮＶＥ）であり、式（ＸＩ）で表される。
ＣＦ2＝ＣＦＯＣＦ2ＣＦ（ＣＦ3）ＯＣＦ2ＣＦ2ＣＮ    （ＸＩ）
【００５８】
Ｂ）硬化剤
本明細書に記載の硬化剤は、式（Ｉ）：
Ｒ1Ｎ＝ＣＲ2Ｒ3    （Ｉ）
［式中、
Ｒ1はＨであり、
Ｒ2は、Ｈ、ＮＨ2、およびＮＲ4Ｒ5からなる群から選択され、
Ｒ3は、Ｐｈ、ＳＯ2Ｈ、ＮＲ6Ｒ7、２−ピリジン、およびＣＨ2ＣＯＮＨ2からなる群から選択され、
Ｒ4はＨであり、
Ｒ5は、Ｐｈ、ＮＨ2、およびＣＮからなる群から選択され、
Ｒ6は、Ｈ、ＮＨＰｈ、ＣＣＯＮＨ2、Ｃ1〜Ｃ8の直鎖アルキル基、およびＣ1〜Ｃ8の分枝アルキル基からなる群から選択され、かつ
Ｒ7は、Ｐｈ、ＣＯＯＣ（ＣＨ3）3、ＮＨ2、ＣＨ2ＣＯＯＨ、ＣＳＮＨ2、ＣＮＨＮＨ3+Ｃｌ-、ｐ−フェニルＣＮ、ＣＯＰｈ、
【００５９】
【化４】
2017061681.tif 000005
【００６０】
からなる群から選択される］
の化学物質で表される。
【００６１】
式（Ｉ）の硬化剤非限定的な例としては、アミジノアミジン（ビグアニド）；Ｎ’，Ｎ’’−ジアミノアミジン；フェニルオキソアミノアミジン；３−（５−フェニル−４Ｈ−１，２，４−トリアゾリル）アミジン；１Ｈ−ピロリルアミジン；ベンゾイミダゾリルアミジン；アミノチオキソアミジン；アミノカルボニルメチルアミジン；Ｎ−アミノアミジン；Ｎ’’−１Ｈ−ピラゾリル−Ｎ’−ｔ−ブトキシカルボニルアミジン；２−ピリジルアミジン；およびスルフィノアミジン（ホルムアミジンスルフィン酸）がある。
【００６２】
本明細書に開示されている式（Ｉ）の硬化剤は、塩、互変異性体の形であってもよく、かつ／または他の対イオンと結びついていてもよい。本明細書に開示されている硬化剤の塩の例としては、アミジノアミジンＨＣｌ（ビグアニドＨＣｌ）；アミノカルボニルメチルアミジンＨＣｌ（カルボキサミドメチルアミジン（ｃａｒｂｏｘａｍｉｄｏｍｅｔｈｙｌａｍｉｄｉｎｅ）ＨＣｌまたはマロンアミドアミジン）；Ｎ−アミノアミジンビカーボネート（重炭酸アミノグアニジン）；２−ピリジルアミジンＨＣｌ；Ｎ−アミノアミジンビカーボネート（重炭酸アミノグアニジン）；スルフィノアミジン（ホルムアミジンスルフィン酸）；アミジノアミジンＨＣｌ（ビグアニドＨＣｌ）；およびアミノカルボニルメチルアミジンＨＣｌが含まれるが、これらに限定されない。
【００６３】
こうした配合物中の硬化剤Ｂの濃度は、０．１〜１０ｐｈｒ、好ましくは０．２〜３ｐｈｒ、最も好ましくは０．３〜２ｐｈｒの範囲である。フルオロエラストマーＡ中に存在するすべての硬化部位と反応するのに必要な量に対して過剰の硬化剤Ｂを使用してもよい。
【００６４】
Ｃ）硬化剤Ｂとは異なる硬化剤
任意選択の硬化剤Ｃは硬化剤Ｂとは異なる。硬化剤Ｃの例としては、８−ＣＮＶＥ、オクタデシルアミン、ヘキサデシルアミン、およびデシルアミンが含まれる。
【００６５】
任意選択の硬化剤Ｃを、こうした配合物で、硬化剤Ｂと一緒に共硬化剤（ｃｏ−ｃｕｒｉｎｇ  ａｇｅｎｔ）として使用すると、「二重硬化（ｄｕａｌ  ｃｕｒｅ）」硬化系と呼ばれることがあるものが得られる。二重硬化の硬化系を使用すると、硬化剤Ｃの性質に応じて、こうした配合物に少なくとも２種類の異なるタイプの架橋を形成させることができる。二重硬化配合物では、２つのタイプの異なる硬化剤を用いることによって、物理的性質の利点（例えば、１つのタイプの硬化剤からは耐薬品性、別の硬化剤からは耐熱性）がもたらされうる。
【００６６】
本明細書に記載の配合物で使用できる硬化剤Ｃのタイプの例としては、有機錫硬化剤またはアミノ基含有ベンゼン硬化剤がある。有機錫硬化剤の非限定例としては、アリル−、プロパルギル−、トリフェニル−およびアレニル錫硬化剤があるが、これらに限定されない。有機錫硬化剤の具体例としては、テトラアルキル錫、テトラアリール錫、およびテトラフェニル錫の各硬化剤が含まれる。使用する硬化剤Ｃの量は、最終生成物において望まれる架橋度、ならびに本明細書に記載の配合物の反応部分のタイプおよび濃度に必然的に依存するであろう。
【００６７】
アミノ基含有ベンゼン硬化剤の例としては、式（ＸＩＩ）のビス（アミノフェノール）、式（ＸＩＩＩ）のビス（アミノチオフェノール）、
【００６８】
【化５】
2017061681.tif 000006
【００６９】
および式（ＸＩＶ）のテトラアミン
【００７０】
【化６】
2017061681.tif 000007
【００７１】
が含まれる。上式において、Ａは、ＳＯ2、Ｏ、ＣＯ、１〜６個の炭素原子のアルキル、１〜１０個の炭素原子のパーフルオロアルキル、または２つの芳香環をつなぐ炭素−炭素結合である。上記の式ＸＩＩおよびＸＩＩＩ中のアミノ基およびヒドロキシル基は、Ａ基に対してメタ位およびパラ位で交換可能である。ビス（アミノフェノール）およびビス（アミノチオフェノール）硬化剤の具体例としては、２，２−ビス［３−アミノ−４−ヒドロキシフェニル］ヘキサフルオロプロパン（ジアミノビスフェノールＡＦ）；４，４’−スルホニルビス（２−アミノフェノール）；３，３’−ジアミノベンジジン；および３，３’、４，４’−テトラアミノベンゾフェノンが含まれ、３，３’−ジアミノベンジジンが好ましい。
【００７２】
こうした配合物中の硬化剤Ｃ（存在する場合）の濃度は、０．５〜５．０ｐｈｒ、好ましくは１．０〜２．５ｐｈｒの範囲である。
【００７３】
任意選択の硬化在Ｃが存在する場合、硬化剤Ｂおよび硬化剤Ｃの総量は、本明細書に記載の配合物中に存在するすべての硬化部位と反応するのに必要なモル量に対してモル過剰であってよい。本明細書に記載の配合物の特に好適なものは、次のものを含む。
Ａ．フルオロエラストマーであって、
（１）テトラフルオロエチレンと、
（２）パーフルオロ（メチルビニル）エーテルと、
（３）パーフルオロ（８−シアノ−５−メチル−３，６−ジオキサ−１−オクテン）と
の共重合単位を含むフルオロエラストマー；
Ｂ．アミジノアミジンＨＣｌ（ビグアニドＨＣｌ）；Ｎ’，Ｎ’’−ジアミノアミジン；フェニルオキソアミノアミジン；３−（５−フェニル−４Ｈ−１，２，４−トリアゾリル）アミジン；１Ｈ−ピロリルアミジン；ベンゾイミダゾリルアミジン；アミノチオキソアミジン；アミノカルボニルメチルアミジンＨＣｌ；Ｎ−アミノアミジンビカーボネート；Ｎ’’−１Ｈ−ピラゾリル−Ｎ’−ｔ−ブトキシカルボニルアミジン；２−ピリジルアミジンＨＣｌ；およびスルフィノアミジン（ホルムアミジンスルフィン酸）からなる群から選択される１種または複数種の硬化剤；および
Ｃ．有機錫、ビス（アミノフェノール）、ビス（アミノチオフェノール）、およびテトラアミンの各硬化剤からなる群から選択される１種または複数種の硬化剤。
【００７４】
添加剤
本明細書に記載の配合物は、任意のフルオロエラストマーＡ硬化部位と独立に架橋することのできるパーフルオロでないフッ素含有エラストマー（ｎｏｎ−ｐｅｒｆｌｕｏｒｏ−ｃｏｎｔａｉｎｉｎｇ  ｅｌａｓｔｏｍｅｒ）をさらに含むことができる。パーフルオロでないフッ素含有エラストマーの例には、少なくとも主鎖かあるいはその側鎖の一端に、シアノ（−ＣＮ）、カルボキシル（−ＣＯＯＨ）、アルコキシカルボニル（−ＣＯＯＲ9（ここで、Ｒ9は一価の有機基である）、および酸ハロゲン化物基（−ＣＯＸ1（ここで、Ｘ1はハロゲン原子である））からなる群から選択される少なくとも１種の架橋可能な基（フルオロエラストマーＡと架橋反応することができる基）を有するものがある。
【００７５】
パーフルオロでないフッ素含有エラストマーの例としては、フッ素含有（ただし、パーフルオロでないフッ素含有の）ゴム；熱可塑性フッ素含有ゴム；およびフッ素含有ゴムを含むゴム組成物が含まれるが、これらに限定されない。
【００７６】
フッ素含有ゴムは、フッ化ビニリデン（ＶＤＦ）、テトラフルオロエチレン、およびヘキサフルオロプロピレン、および少なくとも１種の更なるモノマー（テトラフルオロエチレン、ヘキサフルオロプロピレン、パーフルオロ（アルキルビニルエーテル）、クロロトリフルオロエチレン、トリフルオロエチレン、トリフルオロプロピレン、ペンタフルオロプロピレン、トリフルオロブテン、テトラフルオロイソブテン、フッ化ビニル、およびヨウ素含有フッ素化ビニルエーテルなどが挙げられる）、エチレン、プロピレン、アルキルビニルエーテル、およびこれらの組合せからなる群から独立に選択されるモノマー単位を含むことができる。
【００７７】
カーボンブラック、安定剤、可塑剤、潤滑剤、充填剤、および加工助剤などの添加剤（典型的には、配合に利用されるもの）は、本明細書に記載の配合物に混ぜることができる。但し、それらは、意図している使用状況で十分に安定性があることを条件とする。特に、低温性能は、パーフルオロポリエーテルを含めることによって向上させることができる。
【００７８】
カーボンブラック充填剤は、こうした配合物のモジュラス、引張り強さ、伸び率、硬さ、耐摩耗性、伝導率、および加工性の釣り合いを取るための手段として、エラストマーで使用できる。こうした配合物では、粒径が小さく、表面積の大きなカーボンブラックが好ましい。一般に選択されるカーボンブラックの等級は、ＳＡＦカーボンブラックであり、これは、平均粒径が約１４ｎｍである、グループＮｏ．１の中のＮ  １１０と呼ばれる（ＡＳＴＭ  Ｄ  １７６５による）、高補強ブラックである。これらの配合物に役立つ特定クラスのカーボンブラックが、（特許文献４）に記載されている。こうしたカーボンブラックは、ＡＳＴＭ  Ｄ  ３８４９で測定した平均粒径が少なくとも約１００ｎｍ〜約５００ｎｍである。例としては、ＭＴブラック（中間サーマルブラック（ｍｅｄｉｕｍ  ｔｈｅｒｍａｌ  ｂｌａｃｋ））（Ｎ−９９１、Ｎ−９９０、Ｎ−９０８、およびＮ−９０７と呼ばれる）、および大きな粒径の加熱炉ブラック（ｆｕｒｎａｃｅ  ｂｌａｃｋｓ）が含まれる。ＭＴブラックが好ましい。カーボンブラックを加える場合、カーボンブラックの量は、１〜７０ｐｈｒ、好ましくは約０．０１〜約５０ｐｈｒ、より好ましくは１〜５０ｐｈｒ、もっとも好ましくは１０〜５０ｐｈｒの範囲である。
【００７９】
カーボンブラック充填剤に加えて、またはカーボンブラック充填剤と一緒に、カーボンブラック以外の充填剤が、本明細書に記載の配合物中に存在してもよい。使用してよいカーボンブラック以外の充填剤の例としては、酸性シリカまたはヒュームドシリカなどの無水シリカが含まれる。そのようなシリカは、Ａｅｒｏｓｉｌ（登録商標）という商標でＤｅｇｕｓｓａ  Ａｋｔｉｅｎｇｅｓｅｌｌｓｃｈａｆｔ（Ｆｒａｎｋｆｕｒｔ，Ｇｅｒｍａｎｙ）から入手できる。特に有用なタイプは、Ａｅｒｏｓｉｌ（登録商標）２００シリカである。他の適切なシリカとしては、Ｒｅｏｌｏｓｉｌ（登録商標）シリカ（Ｔｏｋｕｙａｍａ  ＫＫ（Ｔｏｋｙｏ，Ｊａｐａｎ）から入手可能）があり、例えば、Ｒｅｏｌｏｓｉｌ（登録商標）ＱＳ１３、Ｒｅｏｌｏｓｉｌ（登録商標）ＱＳ１０２、およびＲｅｏｌｏｓｉｌ（登録商標）ＱＳ３０がある。シリカの量は、１〜２５ｐｈｒの範囲であるが、好ましくは１〜７ｐｈｒ以下である。
【００８０】
充填剤の更なるタイプとして微細粉末、またはフルオロ添加剤が含まれる。微細粉末は、通常は部分結晶のポリマーである。微細粉末としては、容易に分散される微粉の可塑性フルオロポリマーが含まれるが、それは、本明細書に記載の配合物の製造および硬化で使用される最も高い温度でも固体である。「固体」という用語は、本明細書に記載の配合物の加工温度より上の結晶溶融温度を有する可塑性フルオロポリマーのことを意味する。
【００８１】
こうした配合物で使用できる微細粉末としては、テトラフルオロエチレン（ＴＦＥ）ポリマーとして知られるポリマー群に基づいている微細粉末が含まれるが、これらに限定されない。この群には、ポリテトラフルオロエチレン（ＰＴＦＥ）、ならびに少なくとも１種の共重合性改質モノマーが（微細粉末を含んでいるフルオロエラストマーＡの処理時に微細粉末が溶融したり軟化したりしないようにするため）約１モルパーセント以下の低濃度で含まれるＴＦＥのコポリマーが含まれる。改質モノマーは、例えば、ヘキサフルオロプロピレン（ＨＦＰ）、パーフルオロ（プロピルビニル）エーテル（ＰＰＶＥ）、パーフルオロブチルエチレン、クロロトリフルオロエチレン、あるいは側基をポリマー分子に導入する別のモノマーであってよい。
【００８２】
これらの配合物の添加剤として使用されるテトラフルオロエチレンポリマーとしては、融点をＰＴＦＥの融点よりも下げるのに十分な濃度の１種または複数種のモノマーの共重合単位を有する、ＴＦＥのコポリマーが含まれる。そのようなコポリマーは一般に、０．５〜６０×１０3Ｐａ．ｓの範囲の溶融粘度を有するが、この範囲外の粘度も知られている。パーフルオロオレフィンおよびパーフルオロ（アルキルビニル）エーテルが好ましいコモノマーである。ヘキサフルオロプロピレンおよびパーフルオロ（プロピルビニル）エーテルが最も好ましい。ＴＦＥコポリマーの例としては、ＴＦＥ／ヘキサフルオロプロピレンコポリマーおよびＴＦＥ／パーフルオロ（プロピルビニル）エーテルコポリマーが含まれるが、但し、パーフルオロエラストマー加工温度に関する溶融温度の制約条件を満たすことを条件とする。こうしたコポリマーは、重合媒体から分離された粉末形態で利用できるか（粒径が条件にかなっている場合）、またはそれらを粉砕して、大きな寸法のストックから好適な粒径にすることができる。
【００８３】
こうした配合物中のカーボンブラック以外の充填剤の量は、約０．０１〜３３ｐｈｒ、好ましくは少なくとも約１〜５ｐｈｒの範囲である。
【００８４】
本明細書に記載の配合物の調製およびそうした配合物を含む本明細書に記載の物品の硬化
本明細書記載の配合物は、ゴム用二本ロール機、密閉式ミキサー（例えば、Ｂａｎｂｕｒｙ密閉式ミキサー）などのゴム配合手法を用いて、または押出機によって、均質になるまで、フルオロエラストマーＡ、硬化剤Ｂ、および任意選択成分を混合することにより、調製できる。そうした配合物は、加熱によって、かつ／または硬化剤Ｂによる硬化部位モノマーとの架橋を生じさせるのに十分な加圧によって硬化させてもよく、あるいは二重硬化系を使用してもよい。圧縮成形を使用して硬化させる場合、プレス硬化サイクル（ｐｒｅｓｓ  ｃｕｒｅ  ｃｙｃｌｅ）の後に、好ましくは硬化後サイクル（ｐｏｓｔ  ｃｕｒｅ  ｃｙｃｌｅ）を行う。このサイクルの間に、プレス硬化配合物は、３００℃を超える高温で数時間加熱される。
【００８５】
硬化させると、本明細書に記載の配合物は、本明細書に記載の物品となり、そうした物品が使用される用途において好適な熱安定性および耐薬品性を示す。そうした物品は、広範囲の化学環境において、高温の状況でシールおよびガスケットとして、高温の自動車用途ではシールとして、およびＯリングとして役立つ。
【実施例】
【００８６】
以下の表において「Ｅ」で示されている例示的配合物は、さらに明確にするためだけのものであり、本明細書に記載し列挙した配合物、方法、および物品の範囲を限定するものではない。比較例は、以下の表で「Ｃ」で示されている。
【００８７】
材料
−  フルオロエラストマーＡ：４８．８重量％のＴＦＥ単位と、４９．０重量％のパーフルオロ（メチルビニル）エーテル（ＰＭＶＥ）と、２．２重量％の８−ＣＮＶＥ単位とを含む。フルオロエラストマーＡは、（特許文献５）の第１０〜１１欄に開示されている方法で製造できる。
−  パーフルオロ（メチルビニル）エーテル：Ｅ．Ｉ．ＤｕＰｏｎｔ  ｄｅ  Ｎｅｍｏｕｒｓ  ａｎｄ  Ｃｏｍｐａｎｙ（Ｗｉｌｍｉｎｇｔｏｎ，ＤＥ）［「ＤｕＰｏｎｔ」］から入手可能。
−  ８−ＣＮＶＥ：パーフルオロ（８−シアノ−５−メチル−３，６−ジオキサ−１−オクテン）（ＤｕＰｏｎｔから入手可能）。
−  ＣＡ−１：重炭酸アミノグアニジン（Ａｌｆａ  Ａｅｓａｒ（登録商標）（Ｗａｒｄ  Ｈｉｌｌ，ＭＡ，ＵＳＡ）から入手可能）。
−  ＣＡ−２：Ｎ−アミジノチオ尿素（Ａｌｆａ  Ａｅｓａｒ（登録商標）（Ｗａｒｄ  Ｈｉｌｌ，ＭＡ，ＵＳＡ）から入手可能）。
−  ＣＡ−３：塩酸マロンアミドアミジン（ｍａｌｏｎａｍｉｄａｍｉｄｉｎｅ  ｈｙｄｒｏｃｈｌｏｒｉｄｅ）（Ａｌｆａ  Ａｅｓａｒ（登録商標）（Ｗａｒｄ  Ｈｉｌｌ，ＭＡ，ＵＳＡ）から入手可能）。
−  ＣＡ−４：塩酸ビグアニド（ｂｉｇｕａｎｉｄｅ  ｈｙｄｒｏｃｈｌｏｒｉｄｅ）（Ｗａｔｅｒｓｔｏｎｅ  Ｔｅｃｈｎｏｌｏｇｙ／Ｂｒｏｏｋｖｉｅｗ  Ｓｃｉｅｎｔｉｆｉｃ，ＬＬＣ．（Ｃａｒｍｅｌ，Ｉｎｄｉａｎａ，ＵＳＡ）から入手可能。
−  ＣＡ−Ａ：ｏ−トリルビグアニド（ｏ−ｔｏｌｙｌｂｉｇｕａｎｉｄｅ）（Ｓｉｇｍａ  Ａｌｄｒｉｃｈ（Ｓｔ．Ｌｏｕｉｓ，Ｍｉｓｓｏｕｒｉ，ＵＳＡ）から入手可能）。
−  ＡｒｍｅｅｎＩ８Ｄ：オクタデシルアミン（Ａｋｚｏ  Ｎｏｂｅｌ（Ａｍｅｒｓｆｏｏｒｔ，Ｔｈｅ  Ｎｅｔｈｅｒｌａｎｄｓ）から入手可能）。
−  カーボンブラック：平均粒径が２８０ｎｍであるＴｈｅｒｍａｘ（登録商標）Ｎ９９０中間サーマルカーボンブラック（ｍｅｄｉｕｍ  ｔｈｅｒｍａｌ  ｃａｒｂｏｎ  ｂｌａｃｋ）（Ｃａｎｃａｒｂ  Ｌｉｍｉｔｅｄ（Ａｌｂｅｒｔａ，Ｃａｎａｄａ）から入手可能）。
−  Ｐｒｏｔｏｎ  Ｓｐｏｎｇｅ（登録商標）：１，８−ビス（ジメチルアミノ）ナフタレン（Ｎ，Ｎ，Ｎ’，Ｎ’−テトラメチル−１，８−ナフタレンジアミン）（Ｓｉｇｍａ  Ａｌｄｒｉｃｈ（Ｓｔ．Ｌｏｕｉｓ，Ｍｉｓｓｏｕｒｉ，ＵＳＡ）から入手可能）。
【００８８】
試験方法
硬化特性
硬化特性は、Ｍｏｎｓａｎｔｏ  ＭＤＲ  ２０００測定器を用いて以下の条件下で測定した。
可動ダイの振動数（ｍｏｖｉｎｇ  ｄｉｅ  ｆｒｅｑｕｅｎｃｙ）：１．６６Ｈｚ
振動振幅：±０．５度
温度：１９９℃（特に記載のない場合）
試料サイズ：直径が１．５インチ（３８ｍｍ）の円板
試験時間：本発明の実施例では３０分間、比較例では２０分間。
以下の硬化パラメータを記録した。
ＭＨ：試験期間の最後のトルク値（単位：ｄＮｍ）
ＭＬ：初期トルク値（単位：ｄＮｍ）
【００８９】
トルク試験に使用した本明細書に記載の配合物は、表１に開示されている成分から調製した。配合はゴム用ロール機で行った。ロール機にかけた配合物をシートに成形し、１０ｇの試料を打ち抜ぬいて円板にして試験体を作った。
【００９０】
硬化特性は、正圧および１９９℃の試験温度に保持された測定器の試験キャビティに試験体を入れて測定した。試験体を試験キャビティに入れたらすぐに、双円錐円板（ｂｉｃｏｎｉｃａｌ  ｄｉｓｋ）を試験体に埋め込み、その円板を指定の振動数で０．５°の弧を描くように振動させた。そのようにして試験体にせん断ひずみを加えた。双円錐円板を試験キャビティに入れたらすぐに試験体でトルク値を測定した。このトルク値はＭＬ（初期トルク値）である。試験の間、試験体を１９９℃に維持し、トルク値を時間に対して記録した。試験は、本発明の実施例では３０分後に、比較例では２０分後に完了する。指定時間後の試験体のトルク値を、ＭＨ（最終トルク値）として記録した。
【００９１】
円板を回転させるのに必要な最大振幅での力（トルク）は、ゴムのスチフネス（せん断弾性率）に比例する。このトルクを時間に対して記録した。ゴム試験片のシチフネスは硬化の間に増大するので、試験により硬化性の尺度が得られる。
【００９２】
こうした配合物の硬化の結果として生じるトルク値の増大を、初期トルク値（ＭＬ）と、試験の終了時における最終トルク値（ＭＨ）との間の差として計算する。
【００９３】
こうした配合物に対するある材料の硬化剤としての効果性を予測するための１つの試験法は、そうした配合物を硬化条件にさらしている間にトルクの増大を測定することである。式（Ｉ）の硬化剤を本明細書に記載の配合物を硬化させるのに使用すると、配合物のトルクが、硬化条件にさらされていない同一配合物の初期トルク値と比べて、少なくとも０．５ｄＮｍ、好ましくは少なくとも１．０ｄＮｍ、より好ましくは少なくとも２．０ｄＮｍ、もっとも好ましくは少なくとも３．０ｄＮｍだけ増大する。トルクの増大が０．５ｄＮｍ未満である場合、それは、望ましい物理的性質を有する物品を提供するだけのかなりの数の架橋をこうした配合物に与えない材料であることを示す。
【００９４】
こうした化合物で材料が硬化剤としてどれほど効果的かを予測するための別の方法は、Ｍｏｎｓａｎｔｏ  ＭＤＲ  ２０００測定器または経時的にトルクの増大を測定できる類似の機器を用いて、ＭＬ値とＭＨ値との間のトルクの向上パーセントを調べるというものである。トルク値の向上パーセントは次の式で表される。
（ＭＨ−ＭＬ）／ＭＬ×１００＝トルクの増大パーセント。
【００９５】
式（Ｉ）の硬化剤を使用して本明細書に記載の配合物を硬化させて、Ｏリングおよびシールなどの物品を調製できる。こうした配合物を硬化させるのに式（Ｉ）の硬化剤を使用した場合、配合物は、硬化条件にさらされると、硬化条件にさらされていない同一配合物の初期トルク値と比べて、トルクが少なくとも１００パーセント増大し、好ましくは、トルクが少なくとも１５０パーセント増大し、最も好ましくは、トルクが少なくとも２００パーセント増大する。トルクの増大が約５０パーセント未満である場合、それは、望ましい物理的性質を有する物品を提供するだけのかなりの数の架橋をこうした配合物に与えない硬化剤量であることを示す。
【００９６】
表１に示す物質を使用し、ゴム用二本ロール機で成分を配合することにより、実施例Ｅ１〜Ｅ３を調製した。これらの硬化特性も表１に示す。
【００９７】
本明細書に開示されているアミン硬化剤とは化学的に異なるアミン硬化剤を含む比較例（Ｃ）を、実施例Ｅ１〜Ｅ３の場合と同様にして作り、試験した。
【００９８】
【表１】
2017061681.tif 000008
【００９９】
表１のデータから分かるように、Ｃ１およびＣ２は、硬化条件にさらされたとき、トルクの（ＭＨからＭＬへの）上昇は０．５ｄＮｍ未満であるか、またはほんの２５パーセントの最大パーセントの向上であり、有意ではなかった。これに対して、Ｅ１〜Ｅ３で使用した硬化剤では、比較例のわずか０．４１ｄＮｍの最大トルク増大と比べて、最小トルク増大でも６．６５ｄＮｍというトルクの大きな増大が見られた。Ｅ１〜Ｅ３のトルクの最小増大パーセントは、硬化剤Ｂを使用した場合に１９２パーセントであり、トルクの最大増大は６４１パーセントであった。試験の間の実施例のトルクの増大は、比較例で使用された硬化剤と比べて著しい硬化が起きていることを示す優れた指標である。
【０１００】
【表２】
2017061681.tif 000009
【０１０１】
Ｅ４は、望ましい硬化特性を示す、本明細書に記載の硬化剤Ｂの塩である。Ｃ３では、本明細書に記載の配合物を硬化させないアミン硬化剤を使用している。Ｃ３は、硬化剤がこうした配合物を硬化させて少なくとも０．５ｄＮｍのトルクの増大を達成するかどうかに、式（Ｉ）の置換基Ｒ2およびＲ3が直接影響を与えうることを示す。
【外国語明細書】
2017061681000001.pdf